(57)【特許請求の範囲】
【請求項１】
（ａ）透明性を有する基材フィルムを用意する段階；
（ｂ）前記基材フィルムの少なくとも一つの表面にポリシラザンを含む難燃物質をコーティングし、難燃性コーティング層を形成する段階；
（ｃ）前記難燃性コーティング層を４０〜１００℃で乾燥処理し、前記難燃性コーティング層内の残留溶媒を除去する段階；
（ｄ）前記難燃性コーティング層を４０〜１００℃の温度及び７０％以上の湿度条件を有する水蒸気雰囲気下で硬化する段階；及び
（ｅ）熱処理を通して、前記コーティング層に残存する水分を除去する段階；
を含み、
前記難燃性コーティング層及び基材フィルムの積層体は、ヘイズ測定値が０．３以下である光特性を有することを特徴とする難燃透明フィルムの製造方法。
【請求項２】
前記ポリシラザンは、
繰り返し単位として、下記の化学式（１）の単位を有することを特徴とする、請求項１に記載の難燃透明フィルムの製造方法。
化（１）
0005764675.tif 000007
（前記式において、Ｒ１、Ｒ２及びＲ３は、水素原子、又はメチル基、エチル基、プロピル基、ブチル基などの炭素原子数１〜８のアルキル基である。）
【請求項３】
前記ポリシラザンは、ペルヒドロポリシラザンであることを特徴とする、請求項１に記載の難燃透明フィルムの製造方法。
【請求項４】
前記ポリシラザンは、ポリシラザン全体重量のうち０．１〜１０重量％のシリカ転化促進触媒を含有し、
前記シリカ転化促進触媒はアミン系触媒であることを特徴とする、請求項１に記載の難燃透明フィルムの製造方法。
【請求項５】
前記基材フィルムは、アクリル系樹脂、ポリカーボネート系樹脂、アクリロニトリルブタジエンスチレン樹脂、ポリウレタン樹脂、オレフィン系樹脂、エポキシ系樹脂、メラミン系樹脂及び不飽和ポリエステル系樹脂のうち一つ以上を含むことを特徴とする、請求項１に記載の難燃透明フィルムの製造方法。
【請求項６】
基材フィルムの少なくとも一つの表面に難燃性コーティング層が形成された、請求項１に記載の製造方法によって製造された透明フィルムにおいて、
前記難燃性コーティング層はポリシラザンを含み、ヘイズ測定値が０．３以下である光特性を有することを特徴とする難燃透明フィルム。
【請求項７】
前記ポリシラザンは、繰り返し単位として、下記の化学式（１）の単位を有することを特徴とする、請求項６に記載の難燃透明フィルム。
化（１）
0005764675.tif 000008
（前記式において、Ｒ１、Ｒ２及びＲ３は、水素原子、又はメチル基、エチル基、プロピル基、ブチル基などの炭素原子数１〜８のアルキル基である。）
【請求項８】
前記ポリシラザンはペルヒドロポリシラザンであることを特徴とする、請求項６に記載の難燃透明フィルム。
【請求項９】
前記ポリシラザンは、ポリシラザン全体重量のうち０．１〜１０重量％のシリカ転化促進触媒を含有し、
前記シリカ転化促進触媒はアミン系触媒であることを特徴とする、請求項６に記載の難燃透明フィルム。
【請求項１０】
前記基材フィルムは、アクリル系樹脂、ポリカーボネート系樹脂、アクリロニトリルブタジエンスチレン樹脂、ポリウレタン樹脂、オレフィン系樹脂、エポキシ系樹脂、メラミン系樹脂及び不飽和ポリエステル系樹脂のうち一つ以上を含むことを特徴とする、請求項６に記載の難燃透明フィルム。
【発明の詳細な説明】
【技術分野】
【０００１】
本発明は、難燃透明フィルムの製造方法及びこれを通して製造される難燃透明フィルムに関し、より詳細には、優れた難燃性と共に透明性を有する難燃透明フィルムの製造技術に関する。
【背景技術】
【０００２】
難燃剤とは、熱及び火炎に対して燃焼の遅延性を示す物質を意味する。このような難燃剤は、燃焼しやすい特性を有する高分子材料を物理、化学的に改善して発火を遅延し、燃焼の拡大を防止するために広く使用されている。
【０００３】
高分子素材の用途が建築、自動車、電子製品、航空機分野などに拡張されるにつれて、火災発生時の安全を考慮した難燃化に対する要求が漸次大きくなっており、その結果、難燃剤の使用の必要性も増加している。
【０００４】
現在、難燃性を付与するために使用される方法は、添加剤を添加して原料内の物理的混合を通して難燃性を付与する方法と、溶液による表面コーティングを通して難燃性を確保する方法とに分けることができる。
【０００５】
まず、添加剤を用いて難燃性を付与する方法は、比較的低廉であり、高分子材料とのコンパウンディングが容易であることで知られている。現在多く使用されている難燃剤としては、有機成分を活用したリン系、ブロム系、塩素系難燃剤があり、無機成分を活用した難燃剤としては、アルミニウム系、アンチモン系、マグネシウム系がある。
【０００６】
このような添加剤型難燃剤の場合、難燃性が確保されるメカニズムとしては、燃焼時に発生するラジカルを安定化したり、酸素を遮断するメカニズムが活用されている。
【０００７】
しかし、このような添加剤型難燃剤を用いて難燃性を付与するためには多量の難燃剤を必要とし、その結果、原材料の特性が変性するおそれがあり、透明性も低下する短所があるので、添加剤型難燃剤は高透過性製品には活用しにくい。
【０００８】
一方、コーティング型難燃剤の場合、高分子材料の特性をそのまま維持できるという長所を有する。したがって、コーティング剤が透明な物理的成分を示し、難燃性を有するコーティング剤を使用すると透明な難燃性フィルムを製造することができる。本発明では、透明なコーティング材料を通して透明性を阻害することなく難燃性が付与されるコーティング法を提案する。
【先行技術文献】
【特許文献】
【０００９】
【特許文献１】特開平０９−１８３６６３号公報
【発明の概要】
【発明が解決しようとする課題】
【００１０】
本発明は、透明性を阻害することなく優れた難燃性を有する難燃透明フィルムを提供するためのもので、透明性を有する難燃性物質を基材上にコーティングする方式を通して難燃透明フィルムを製造する方法を提供することを目的とする。
【００１１】
併せて、本発明は、前記製造方法によって製造された難燃透明フィルムを提供することを目的とする。
【課題を解決するための手段】
【００１２】
前記の一つの目的を達成するための本発明の実施例に係る難燃透明フィルムの製造方法は、（ａ）透明性を有する基材フィルムを用意する段階；（ｂ）前記基材フィルムの少なくとも一つの表面にポリシラザン（ｐｏｌｙｓｉｌａｚａｎｅ）を含む難燃物質をコーティングし、難燃性コーティング層を形成する段階；（ｃ）前記難燃性コーティング層を乾燥処理し、前記難燃性コーティング層内の残留溶媒を除去する段階；及び（ｄ）前記難燃性コーティング層を水蒸気雰囲気下で硬化する段階；を含み、前記難燃性コーティング層及び基材フィルムの積層体は、ヘイズ（ｈａｚｅ）測定値が０．３以下である光特性を有することを特徴とする。
【００１３】
前記の他の目的を達成するための本発明の実施例に係る難燃透明フィルムは、基材フィルムの少なくとも一つの表面に難燃性コーティング層が形成された透明フィルムにおいて、前記難燃性コーティング層はポリシラザンを含み、ヘイズ測定値が０．３以下である光特性を有することを特徴とする。
【発明の効果】
【００１４】
本発明に係る難燃透明フィルムの製造方法は、基材フィルムの表面上に透明性を有する難燃性物質をコーティングする方式で難燃処理を行うので、透明性が極大化されながらも難燃性を有するフィルムを製造できるという長所を有する。
【００１５】
また、本発明に係る難燃透明フィルムは、ポリシラザンを含む難燃性コーティング層を構成とし、ヘイズ測定値が０．３以下である光特性を有しながらも難燃性に優れるという長所を有する。
【図面の簡単な説明】
【００１６】
【図１】本発明の実施例に係る難燃透明フィルムの製造方法を概略的に示したフローチャートである。
【図２】本発明の一実施例に係る難燃透明フィルムの構造を示した断面図である。
【発明を実施するための形態】
【００１７】
本発明の利点及び特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたる同一の参照符号は同一の構成要素を示す。
【００１８】
以下、添付の図面を参照して本発明に係る難燃透明フィルムの製造方法及びこれを通して製造される難燃透明フィルムについて詳細に説明する。
【００１９】
図１は、本発明の実施例に係る難燃透明フィルムの製造方法を概略的に示したフローチャートである。
【００２０】
図１を参照すると、難燃透明フィルムの製造方法は、基材フィルム用意段階（Ｓ１１０）、難燃性コーティング層の形成段階（Ｓ１２０）、前記難燃性コーティング層内の残留溶媒除去段階（Ｓ１３０）、及び前記難燃性コーティング層の硬化段階（Ｓ１４０）を含む。
【００２１】
また、望ましくは、前記難燃性コーティング層内の残留水分を除去できる熱処理を通した水分除去段階（Ｓ１５０）をさらに含むことができる。
【００２２】
難燃コーティングフィルムを製造するためには、まず、透明な基材フィルムを用意する。（Ｓ１１０）
【００２３】
前記基材フィルムは、透明性を有するフィルム素材であれば特別な制限なく使用できるが、望ましくは、アクリル系樹脂、ポリカーボネート系樹脂、アクリロニトリルブタジエンスチレン樹脂、ポリウレタン樹脂、オレフィン系樹脂、エポキシ系樹脂、メラミン系樹脂及び不飽和ポリエステル系樹脂のうち一つ以上を含む樹脂組成物を用いて製造することができる。
【００２４】
前記各高分子樹脂を用いた基材フィルムは、他の高分子樹脂を用いた基材フィルムに比べて透明性、耐熱性及び機械的特性などに優れる。
【００２５】
次に、難燃性コーティング層の形成段階（Ｓ１２０）では、前記基材フィルムの少なくとも一つの表面上にポリシラザンを含む難燃性物質をコーティングし、難燃性コーティング層を形成する。
【００２６】
前記難燃性物質に要求される物理的性質は透明性及び難燃性である。本発明の難燃性コーティング層は、優れた透明性を有するとともに、難燃性を有する物質としてポリシラザンを含むコーティング溶液で形成される。
【００２７】
前記ポリシラザンは、分子内にＳｉ―Ｎ（ケイ素―窒素）結合が繰り返された重合体であって、シリカへの転化が容易であればその種類は特別に限定されない。一般に、Ｓｉ―Ｎ（ケイ素―窒素）結合でＳｉ原子に二つの水素原子が結合されており、シリカへの転化が容易である。
【００２８】
このようなポリシラザンの分子構造としては、直鎖状、分岐された直鎖状、分岐状、環状、架橋構造を有するもの、又は分子内にこれら複数の構造を同時に有するものがある。
【００２９】
本発明においては、これらを単独で又は混合して使用することができる。これらポリシラザンの代表例としては、下記の化学式（１）で表示されるシラザン単位を繰り返し単位とする重合体などがある。ここで、重合体はオリゴマーも含む。
【００３０】
【化１】
0005764675.tif 000002
（前記式において、Ｒ１、Ｒ２及びＲ３は、水素原子、又はメチル基、エチル基、プロピル基、ブチル基などの炭素原子数１〜８のアルキル基である。）
【００３１】
シリカへの転化容易性の点から、Ｒ１、Ｒ２が全て水素原子である単位を含有することが望ましく、分子中のＲ１、Ｒ２が全て水素原子であり、特に、Ｒ１、Ｒ２及びＲ３が全て水素原子であることがより望ましい。
【００３２】
一方、Ｒ１、Ｒ２及びＲ３が全て水素原子であるポリシラザンは、下記の化学式（２）で表示される繰り返し単位を有し、ペルヒドロポリシラザンと称される。
【００３３】
【化２】
0005764675.tif 000003
【００３４】
ペルヒドロポリシラザンは、下記の化学式（３）で表示される化学構造部分を有する。
【００３５】
【化３】
0005764675.tif 000004
【００３６】
前記ペルヒドロポリシラザンは、ケイ素原子に結合された水素原子の一部が水酸基に置換されたものであってもよい。
【００３７】
前記ペルヒドロポリシラザンは、ジヒドロゲンジクロロシランと有機塩基（例えば、ピリジン又はピコリン）を反応させて付加物を作り、この付加物とアンモニアを反応させることによって容易に合成することができる。
【００３８】
このようなポリシラザン、特に、ペルヒドロポリシラザンの数平均分子量は通常１００〜５０，０００であり、加熱時の非揮発性と溶剤への溶解性の点から２００〜２，５００であることがより望ましい。
【００３９】
本発明に係る難燃透明フィルムの難燃性物質に含まれるポリシラザン、特にペルヒドロポリシラザンは、少量のシリカ転化促進触媒を含有していてもよい。
【００４０】
前記シリカ転化促進触媒として、有機アミン化合物、有機酸、無機酸、カルボン酸金属塩、有機金属錯塩を挙げることができる。
【００４１】
前記シリカ転化促進触媒として、特に有機アミン化合物が望ましく、具体例としては、１―メチルピペラジン、１―メチルピペリジン、４，４'―トリメチレンジピペリジン、４，４'―トリメチレンビス（１―メチルピペリジン）、ジアザビシクロ―［２，２，２］ オクタン、シス―２，６―ジメチルピペラジン、４―（４―メチルペリジン）ピリジン、ピリジン、ジピリジン、α―ピコリン、β―ピコリン、γ―ピコリン、ピペリジン、ルチジン、ピリミジン、ピリダジン、４，４'―トリメチレンジピリジン、２―（メチルアミノ）ピリジン、ピラジン、キノリン、キノキサリン、トリアジン、ピロール、３―ピロリン、イミダゾール、トリアゾール、テトラゾール、１―メチルピロリジンなどの窒素含有環状有機アミン；メチルアミン、ジメチルアミン、トリメチルアミン、エチルアミン、ジエチルアミン、トリエチルアミン、プロピルアミン、ジプロピルアミン、トリプロピルアミン、ブチルアミン、ジブチルアミン、トリブチルアミン、ペンチルアミン、ジペンチルアミン、トリペンチルアミン、ヘキシルアミン、ジヘキシルアミン、トリヘキシルアミン、ヘプチルアミン、ジヘプチルアミン、オクチルアミン、ジオクチルアミン、トリオクチルアミン、フェニルアミン、ジフェニルアミン、トリフェニルアミンなどの脂肪族又は芳香族アミン類；ＤＢＵ（１，８―ジアザビシクロ［５，４，０］７―ウンデセン）、ＤＢＮ（１，５―ジアザビシクロ［４，３，０］５―ノネン）、１，５，９―トリアザシクロドデカン、１，４，７―トリアザシクロノナンを挙げることができる。
【００４２】
前記シリカ転化促進触媒の含有量は、ポリシラザン、特にペルヒドロポリシラザン全体重量のうち０．１〜１０重量％であることが望ましい。
【００４３】
本発明に係る難燃透明フィルムの表面を、ポリシラザンを含む溶液でコーティングすることによって、前記基板の表面に、透明性に優れるとともに難燃性に優れた被膜を形成することができる。
【００４４】
次に、残留溶媒除去段階（Ｓ１３０）では、前記難燃性コーティング層を乾燥処理し、難燃性コーティング層内の残留溶媒を除去する。
【００４５】
前記残留溶媒除去段階は、難燃性コーティング層の予備的硬化を目的とし、また、硬化段階を経た後で形成された難燃性コーティング層の緻密性向上を目的とする。
【００４６】
このとき、前記残留溶媒を除去する方法は、特別に制限されて使用されるのではないが、望ましくは４０〜１００℃の温度範囲で熱風乾燥器などを用いて行われることが望ましい。
【００４７】
４０℃未満の温度で溶媒除去段階が行われると、前記残留溶媒が十分に除去されないという問題点が発生し得る。また、１００℃を超える温度範囲で溶媒除去段階が行われると、コーティング層で気泡が発生し、前記コーティング層が基材フィルムから剥離されるという問題が発生し得る。
【００４８】
次に、難燃性コーティング層硬化段階（Ｓ１４０）は、水蒸気雰囲気下で前記難燃性コーティング層を硬化する。
【００４９】
水蒸気は、ポリシラザン化合物を二酸化ケイ素膜で十分に転化させる際に重要である。前記水蒸気雰囲気下では、湿度条件を７０％以上にすることが望ましい。前記水蒸気濃度が７０％未満であると、有機化合物のシルリカ質膜への転化が進行されにくいので、ボイドなどの欠陥が容易に発生するという問題がある。硬化段階を行うとき、雰囲気ガスとして不活性ガスを用いる場合、望ましくは窒素、アルゴン、又はヘリウムなどを使用することができる。
【００５０】
前記のような一連の製造工程を通して、本発明に係る難燃透明フィルムの製造が可能である。
【００５１】
また、本発明の難燃フィルムの製造方法は、熱処理を通して前記難燃性コーティング層に残存する水分を除去する段階（Ｓ１５０）をさらに含むことができる。
【００５２】
前記難燃性コーティング層に残存する水分は、前記コーティング層に酸化や変性などをもたらし得るので、難燃透明フィルムの製造方法は、これを除去する段階をさらに含むことが望ましい。
【００５３】
前記熱処理は、難燃性コーティング層に残存する水分を除去できるように熱風乾燥器などの器具を通して行える。
【００５４】
図２は、本発明の一実施例に係る難燃透明フィルム１０を示した断面図である。図２を参照すると、本発明に係る難燃透明フィルム１０は、基材フィルム１２の少なくとも一つの表面に難燃性コーティング層１１が形成された透明フィルムにおいて、前記難燃性コーティング層１１はポリシラザンを含み、ヘイズ測定値が０．３以下である光特性を有することを特徴とする。
【００５５】
前記基材フィルム１２としては、透明性を有するフィルム素材であれば特別な制限なく使用できるが、望ましくは、アクリル系樹脂、ポリカーボネート系樹脂、アクリロニトリルブタジエンスチレン樹脂、ポリウレタン樹脂、オレフィン系樹脂、エポキシ系樹脂、メラミン系樹脂及び不飽和ポリエステル系樹脂のうち一つ以上を含む樹脂組成物を用いることができる。
【００５６】
前記各高分子樹脂を用いた基材フィルム１２は、他の高分子樹脂を用いた基材フィルムに比べて透明性、耐熱性及び機械的特性などに優れる。
【００５７】
特に、難燃性及び透明性を同時に要求する難燃透明フィルム１０においては、ポリメチルメタクリレート（ＰＭＭＡ）を主成分とする樹脂組成物、ジグリコールカーボネートを主成分とする樹脂組成物、又はシクロオレフィン共重合体（ＣＯＣ）を主成分とする樹脂組成物を用いることが望ましい。
【００５８】
従来の透明性が要求される高透過性製品の場合、優れた難燃性の確保が難しいという問題があった。しかし、本発明に係る難燃透明フィルム１０は、ポリシラザンを含む難燃性物質で形成される難燃性コーティング層１１が基材フィルム１２上にコーティングされ、透明性を有すると同時に優れた難燃性の確保が可能である。
【００５９】
また、本発明に係る難燃透明フィルム１０は、ＡＳＴＭ  Ｄ１００３によって測定したとき、０．３以下のヘイズを有し、９０％以上の透光率を有する。前記ヘイズ測定値が０．３を超えると、透明フィルムとしての利用に制限が伴うという問題がある。
【００６０】
［実施例］
【００６１】
実施例１
【００６２】
射出成形を通して２ｍｍの厚さを有するポリメチルメタクリレート（ＰＭＭＡ）主成分の基材フィルム試片を製作した。次に、前記基材フィルム試片の表面に難燃性コーティング層を形成するために、キシレン溶媒にペルヒドロポリシラザン５重量％が入っているコーティング溶液を準備し、前記溶液を入れたバスに前記試片を浸した。前記試片は、その表面にコーティング溶液が十分に濡れるようにした後で取り出し、残留溶媒を蒸発させるためにコンベクションオーブンで６０℃の条件で１０分間放置した。前記の乾燥した試片を恒温恒湿器に入れて湿度９０％、温度６０℃で２４時間硬化させることによって、難燃性コーティング層が形成された難燃透明フィルムを製造した。
【００６３】
実施例２
【００６４】
前記実施例１とは異なり、ポリエチレンテレフタレートグリコール（ＰＥＴ―Ｇ）を主成分とする高分子樹脂を用い、射出成形を通して基材フィルム試片を製作した。その他の製造工程は実施例１と同一である。
【００６５】
実施例３
【００６６】
前記実施例１とは異なり、ポリカーボネート（ＰＣ）を主成分とする高分子樹脂を用い、射出成形を通して基材フィルム試片を製作した。その他の製造工程は実施例１と同一である。
【００６７】
実施例４
【００６８】
前記実施例１とは異なり、シクロオレフィン共重合体（ＣＯＣ）を主成分とする高分子樹脂を用い、射出成形を通して基材フィルム試片を製作した。その他の製造工程は実施例１と同一である。
【００６９】
実施例５
【００７０】
前記実施例５は、前記実施例１に使用されたペルヒドロポリシラザンの代わりに、Ｒ１、Ｒ２は水素原子で、Ｒ３はメチル基をアルキル基として有するポリシラザンを用いた。その他の製造工程は実施例１と同一である。
【００７１】
実施例６
【００７２】
前記実施例６は、前記実施例１に使用されたペルヒドロポリシラザンの代わりに、Ｒ１、Ｒ２は水素原子で、Ｒ３はエチル基をアルキル基として有するポリシラザンを用いた。その他の製造工程は実施例１と同一である。
【００７３】
実施例７
【００７４】
前記実施例７は、前記実施例１に使用されたペルヒドロポリシラザンの代わりに、Ｒ１、Ｒ２は水素原子で、Ｒ３はノニル基をアルキル基として有するポリシラザンを用いた。その他の製造工程は実施例１と同一である。
【００７５】
比較例１
【００７６】
全ての工程を前記実施例１と同一に行い、難燃性コーティング層を形成しなかった。
【００７７】
比較例２
【００７８】
全ての工程を前記実施例２と同一に行い、難燃性コーティング層を形成しなかった。
【００７９】
比較例３
【００８０】
全ての工程を前記実施例３と同一に行い、難燃性コーティング層を形成しなかった。
【００８１】
比較例４
【００８２】
全ての工程を前記実施例４と同一に行い、難燃性コーティング層を形成しなかった。
【００８３】
［実験例］
【００８４】
前記実施例及び比較例を通して製造された難燃フィルムの試片を用意した。
【００８５】
１）実施例と比較例の難燃性をテストし、その結果を下記の表１に示した。本難燃性テストは、水平法を使用して進行した。前記試片に水平な方向に火花を印加し、火花の長さを２ｃｍにし、火花の色は、赤色の光がない青色の火花を用いた。また、火花の印加は連続的に進行した。
【００８６】
２）実施例と比較例の光特性をテストし、光透過度をテストするために、ＡＳＴＭ  Ｄ１００３に基づいてヘイズ値及び透光率を測定した。
【００８７】
【表１】
0005764675.tif 000005
【００８８】
【表２】
0005764675.tif 000006
【００８９】
前記表１を参照すると、難燃性コーティング層が形成された各実施例は、煤煙発生時間が約３０秒であり、約２分〜３分の時間が経た後で完全に燃焼した。これに比べて、コーティング層が形成されていない各比較例は、煤煙発生時間が約５秒であり、３０〜４０秒の時間が経た後で完全に燃焼した。
【００９０】
すなわち、難燃性コーティング層を形成したフィルムは、コーティング層を形成していないフィルムに比べて難燃性に非常に優れることが分かった。
【００９１】
また、難燃性コーティング層にペルヒドロポリシラザンが用いられた実施例１〜４の場合、実施例５〜７に比べて難燃性に優れることが分かった。これは、ペルヒドロポリシラザンが他の各実施例に用いられたポリシラザンに比べてシリカへの転化が最も容易であるので、これを通して形成されたコーティング層がより優れた難燃性を有すると把握できる。
【００９２】
併せて、水素原子と炭素数１〜８のアルキル基を有するポリシラザンを用いた実施例５、６の場合、炭素数９のノニル基を有するポリシラザンを用いた実施例７に比べてより優れた難燃性を有することが分かった。
【００９３】
前記表２を参照すると、難燃性コーティング層が形成された各実施例も、難燃性コーティング層を形成していない比較例と同様に、透光率が９０％以上と非常に優れた。また、ヘイズ測定値が０．３以下に該当した。
【００９４】
すなわち、実施例３及び４は、基材フィルム上に形成された難燃性コーティング層が透明性に優れたポリシラザンを主成分とするコーティング溶液で形成されたので、難燃処理されたにもかかわらず、優れた透明性を有することができた。
【００９５】
すなわち、本発明に係る難燃透明フィルムは、難燃処理されていない一般透明フィルムに比べてほぼ同等な水準の透明性を有することができる。
【００９６】
以上のように、本発明は、限定された実施例と図面に基づいて説明したが、本発明は、前記の実施例に限定されるものではなく、これは、本発明の属する分野で通常の知識を有する者であれば、このような記載から多様な修正及び変形が可能である。したがって、本発明の思想は、下記に記載した特許請求の範囲によってのみ把握しなければならなく、その均等又は等価的変形はいずれも本発明の思想の範疇に属すると言える。
【図１】
0005764675.tif 000009
【図２】
0005764675.tif 000010